(57)【特許請求の範囲】
【請求項１】
孔が設けられたセラミックス部材と、
前記セラミックス部材に埋設され、前記孔の底部において露出する露出面を有しており、前記セラミックス部材と熱膨張係数がほぼ同一の高融点金属からなる端子と、
前記端子の前記露出面に接するロウ接合層と、
前記孔に挿入され、前記ロウ接合層を介して前記端子に接続されており、前記セラミックス部材と熱膨張係数がほぼ同一の高融点金属からなる接続部材とを備え、
前記孔の内径は、前記接続部材の外径よりも大きく、
前記接続部材を挿入した際に、前記孔の側壁と前記接続部材との間にクリアランスが形成され、
前記孔の側壁には、ロウ溜空間が形成されており、
前記ロウ溜空間は、前記セラミックス部材の主面に平行な断面において、略半円形状を有しており、
前記ロウ溜空間の少なくとも一部には、ロウ材が充填されていることを特徴とする接合構造。
【請求項２】
前記接続部材は、前記ロウ溜空間内に配置される凸部を有しており、
前記凸部は、前記セラミックス部材の主面に平行な断面において、略半円形状を有しており、
前記ロウ溜空間及び前記凸部は、嵌合によってカギ部を形成することを特徴とする請求項１に記載の接合構造。
【請求項３】
前記接続部材の外周表面の一部には、前記接続部材の内側に窪む切り欠き部が形成されており、
前記切り欠き部の少なくとも一部には、ロウ材が充填されていることを特徴とする請求項１又は２に記載の接合構造。
【請求項４】
前記端子の前記露出面には、ロウ材が充填される溝が形成されており、
前記溝に充填されたロウ材は、アンカーを構成することを特徴とする請求項１〜３のいずれか一項に記載の接合構造。
【請求項５】
前記孔の側壁には、前記ロウ溜空間として、２個〜４個のロウ溜空間が形成されていることを特徴とする請求項１〜４のいずれか一項に記載の接合構造。
【請求項６】
前記孔の側壁には、前記ロウ溜空間として、互いに対向する１組もしくは２組のロウ溜空間が形成されていることを特徴とする請求項５に記載の接合構造。
【請求項７】
前記セラミックス部材が、窒化アルミニウムからなり、前記セラミックス部材と熱膨張係数がほぼ同一の高融点金属が、モリブデンであることを特徴とする請求項１〜４のいずれか一項に記載の接合構造を有することを特徴とする半導体製造装置。 
【発明の詳細な説明】
【技術分野】
【０００１】
本発明は接合構造及び半導体製造装置に関する。さらに詳しくは、本発明はセラミックス部材に埋設された金属端子に接続部材を接合する構造、埋設された電極に電力を供給する接続部材を有する接合構造及びこの接合構造を有する半導体製造装置に関する。
【背景技術】
【０００２】
エッチング装置やＣＶＤ装置等の半導体製造装置の分野において、セラミックス部材中に電極が埋設された静電チェック等の半導体用サセプタが使用されている。例えば窒化アルミニウムや緻密質アルミナの基材中に電極が埋設されプラズマを発生させるための放電電極として機能する半導体用サセプタ、窒化アルミニウムやアルミナ基材中に金属抵抗体（ヒータ）が埋設されたＣＶＤ等の熱処理プロセスにおいてウエハーの温度を制御するためのセラミックスヒーターとして機能する半導体用サセプタが挙げられる。また半導体ウエハーの搬送、露光、ＣＶＤ、スパッタリング等の成膜プロセス、微細加工、洗浄、エッチング、ダイシング等の工程において、半導体ウエハーを吸着し、保持するための静電チャックとして機能する半導体用サセプタにも電極が埋設されているものもある。
【０００３】
これら半導体装置に外部から電力を供給するために、例えば半導体用サセプタは、セラミックス部材中に埋設された端子に外部から電力を供給する接続部材を備える接合構造を有する。（例えば、特許文献１参照。）かかる接続部材の内部に設けられた螺旋状の溝に、螺旋状の溝を備える電極の端がねじ込まれることで、外部から半導体用サセプタに電力が供給されるものがある。
【０００４】
ところが、接続部材の溝に電極の端をねじ込む際の応力により、または半導体用サセプタの使用中に接合構造にかかる応力により、接合構造が破損する傾向があった。そのため接合構造のねじり破断強度の向上が求められていた。
【先行技術文献】
【特許文献】
【０００５】
【特許文献１】特許第３７９０００号公報
【発明の概要】
【発明が解決しようとする課題】
【０００６】
本発明は、セラミックス部材中に埋設された金属端子に外部と接続するもしくは外部から電力を供給する金属接続部材を備えるねじり破断強度が高い接合構造、この接合構造を有する半導体製造装置を提供することを目的とする。
【課題を解決するための手段】
【０００７】
本発明の第１の特徴は、孔が設けられたセラミックス部材と、セラミックス部材に埋設され、孔の底部において露出する露出面を有しており、セラミックス部材と熱膨張係数がほぼ同一の高融点金属からなる端子と、端子の露出面に接するロウ接合層と、孔に挿入されロウ接合層を介して端子に接続されるセラミックス部材と熱膨張係数がほぼ同一の高融点金属からなる接続部材と、を備え、孔の内径は、接続部材の外径よりも大きく、接続部材を挿入した際に、孔の側壁と接続部材との間にクリアランスが形成され孔の側壁には、ロウ溜空間が形成されており、ロウ溜空間は、セラミックス部材の主面に平行な断面において、略半円形状を有しており、ロウ溜空間の少なくとも一部には、ロウ材が充填されている接合構造を要旨とする。
【発明の効果】
【０００８】
本発明によれば、セラミックス部材中に埋設された金属端子に外部と接続するもしくは外部から電力を供給する金属接続部材を備えるねじり破断強度が高い接合構造、この接合構造を有する半導体製造装置が提供される。
【図面の簡単な説明】
【０００９】
【図１】図１（ａ）は、実施形態にかかる半導体用サセプタのセラミックス部材の主面に垂直な断面概略図を示し、図１（ｂ）は、実施形態にかかる半導体用サセプタのセラミックス部材の主面に平行な断面概略図を示す。
【図２】図２は実施形態にかかる半導体用サセプタの製造工程図を示す。
【図３】図３（ａ）（ｂ）は、実施形態にかかる半導体用サセプタの製造工程図を示す。
【図４】図４（ａ）（ｂ）は、実施形態にかかる半導体用サセプタの製造工程図を示す。
【図５】図５（ａ）（ｂ）は、実施形態にかかる半導体用サセプタの製造工程図を示す。
【図６】図６は、実施形態にかかる半導体用サセプタの製造工程図を示す。
【図７】図７（ａ）は、実施形態の変形例１にかかる半導体用サセプタのセラミックス部材の主面に垂直な断面概略図を示し、図７（ｂ）は、実施形態の変形例１にかかる半導体用サセプタのセラミックス部材の主面に平行な断面概略図を示す。
【図８】図８（ａ）は、実施形態の変形例２にかかる半導体用サセプタのセラミックス部材の主面に垂直な断面概略図を示し、図８（ｂ）は、実施形態の変形例２にかかる半導体用サセプタのセラミックス部材の主面に平行な断面概略図を示す。
【図９】図９（ａ）は、実施形態の変形例３にかかる半導体用サセプタのセラミックス部材の主面に垂直な断面概略図を示し、図９（ｂ）は、実施形態の変形例３にかかる半導体用サセプタのセラミックス部材の主面に平行なＡ１Ａ２断面概略図を示し、図９（ｃ）は、実施形態の変形例３にかかる半導体用サセプタのセラミックス部材の主面に平行なＢ１Ｂ２断面概略図を示す。
【図１０】図１０（ａ）は、クリアランスがない半導体用サセプタのセラミックス部材の主面に垂直な断面概略図を示し、図１０（ｂ）は、クリアランスがない半導体用サセプタのセラミックス部材の主面な断面概略図を示す。
【図１１】図１１（ａ）は、クリアランスを設けた半導体用サセプタのセラミックス部材の主面に垂直な断面概略図を示し、図１１（ｂ）は、クリアランスを設けた半導体用サセプタのセラミックス部材の主面に平行な断面概略図を示す。
【発明を実施するための形態】
【００１０】
以下に、実施形態を挙げて本発明の説明を行うが、本発明は以下の実施形態に限定されるものではない。図中同一の機能又は類似の機能を有するものについては、同一又は類似の符号を付して説明を省略する。
【００１１】
〔実施形態〕
（半導体用サセプタ（接合構造））
図１（ａ）は、実施形態にかかる半導体用サセプタのセラミックス部材の主面に垂直な断面概略図を示し、図１（ｂ）は、実施形態にかかる半導体用サセプタのセラミックス部材の主面に平行な断面概略図を示す。尚、実施形態にかかる半導体用サセプタ１１の説明をすることで、接合構造や接合構造を有する半導体装置についても説明することとなる。
【００１２】
実施形態にかかる半導体用サセプタ１１は、内部に導電体層としてヒーター抵抗体２が埋設され上部に孔１４ａを設けたセラミックス部材１４と、孔１４ａの底部において第１の主面を露出し第２の主面がヒーター抵抗体２に電気的に接するセラミックス部材４と熱膨張係数がほぼ同一の高融点金属からなる端子３と、端子３の第１の主面に接する金（Ａｕ）を含むロウ接合層６１と、孔１４ａに挿入されロウ接合層６１を介して端子３に接続されたセラミックス部材１４と熱膨張係数がほぼ同一の高融点金属からなる接続部材５と、を備える。導電体層としてのヒーター抵抗体２はセラミックス部材１４の主面に平行に埋設されている。孔１４ａの内径は、接続部材５の外径よりも大きい。孔１４aに接続部材５を挿入することができるように、また、挿入した際に接続部材５が熱膨張可能になるように接続部材５の外径との間にクリアランス１４ｂが形成される。クリアランス１４ｂは接続部材５の全周にわたってあっても良いし、一部が孔１４ａに接触していてもよい。クリアランス１４ｂが全周にわたってないことは実質的に起こらない。
【００１３】
ロウ接合層６１は、図３（ａ）や図４に示されるように、接続部材５の端部の主面と端子３の第１の主面（露出面）を含む孔１４ａの底面との間に設けられており、接続部材５の端部の主面を上面（底面）とする略円柱状の第１空間１４ｃを充填する。セラミックス部材１４の主面に平行にセラミックス部材１４を切断した際の孔１４ａの開口部側から見た断面形状が略半円形状のロウ溜空間１４ｄがセラミックス部材１４の孔１４ａの側壁の一部に設けられ、ロウ接合層６１の一部を構成するロウ材６２が、ロウ溜空間１４ｄの一部を充填している。
【００１４】
接続部材５の内部には螺旋状の溝５ａが切られており、発明を理解しやすくするため図示を省略してあるが、溝５ａにサセプタ１１に電力を供給する螺旋状の溝を備える電極の端がねじ込まれている。
【００１５】
クリアランス１４ｂとしては、接続部材５の外径を４〜６ｍｍとしたときに、０ｍｍ超過、略０．５ｍｍ以下が好ましい。下限値より小さいと接続部材５が孔１４ａに挿入できず、作製上極めて困難な状況になる。孔径が大きいと不純物が入り込みやすくなり、汚染源や電極の腐食原因になるおそれがあるからである。もっとも、セラミックスにあける孔が大きいほど、セラミックスの強度が低下し、接続部材５挿入時のガイドの役割もあることから必要以上に大きな孔をあける必要はない。
【００１６】
セラミックス部材１４としては、特に制限はないが、アルミナ、窒化アルミニウム（ＡｌＮ）、Ｓｉ３Ｎ４、窒化ホウ素（ＢＮ）が挙げられる。これらは焼結法等により所望の形状に成形することができる。
【００１７】
端子３の材質としては、端子３がセラミックス部材１４を製造する際に、アルミナ粉末や窒化アルミニウム粉末等のセラミックス粉末と同時に焼成されるため、セラミックスと熱膨張係数がほぼ同一の高融点金属により形成されることが好ましい。アルミナとニオブもしくはチタン、窒化アルミニウムとモリブデンもしくは白金、Ｓｉ３Ｎ４、窒化ホウ素（ＢＮ）とタングステンの組み合わせが良い。これらの組み合わせに限定されるものではないが、なかでも窒化アルミニウムとモリブデンを用いることが好ましい。セラミックス部材１４として窒化アルミニウムセラミックスを用いた場合、熱膨張係数が窒化アルミニウムセラミックスに近く、且つ高融点で窒化アルミニウムセラミックスの焼成の際に内部に埋設できるある程度の大きさを持ったバルク体として使用できる観点からは、モリブデンを用いることが好ましい。
【００１８】
接続部材５の材質としては、端子３と同一の熱膨張係数の金属を用いることが好ましい。接続部材５とセラミックス部材４とを直接ロウ付けする際、両者の熱膨張差によって接合強度が低下する傾向があるためである。
【００１９】
接続部材５と端子３を同一の材質としたほうが、接続部材５と端子３間の応力差がなくなり、セラミックス部材１４への応力を緩和できる。以上の観点から、セラミックス部材を窒化アルミニウムとした場合には、接続部材５と端子３としてはモリブデンを用いることが特に好ましい。窒化アルミニウムは高熱伝導性で高強度の絶縁材料であり、半導体サセプタ１１に用いるに最適な材料である。
【００２０】
ロウ接合層６の直径は、接続部材５の直径と同程度とすることが好ましい。ロウ接合層６の厚は、ロウ接合層６の直径を４ｍｍ以上６ｍｍ以下としたときの金（Ａｕ）層の層厚が０．１ｍｍ以上０．２ｍｍ以下であることが好ましい。上記範囲から外れると接合強度が低くなるからである。
【００２１】
ヒーター抵抗体２としては、特に制限はないが、面状の金属バルク材とすることが好ましい。面状の金属バルク材としては、例えば金属を一体の面状として形成したものをいうが、その他にも多数の小孔を有する板状体からなるバルク材（パンチングメタル）や、網状のバルク材が含まれる。
【００２２】
ロウ接合層６の材質としては、特に制限されないが、金のみからなるロウ材を用いることが好ましい。ロウ接合層６にニッケル（Ｎｉ）が含まれなくすることで、接続部材５と端子３の間に金属間化合物が生成されず、その結果、熱サイクルやハンドリングなどの外力に対して耐久性が向上するからである。また金（Ａｕ）のみからなるロウ接合層６としたことにより、脆弱な金属間化合物ではなく固溶体層が形成されるため、外力が加わった場合に緩衝層として機能するからである。
【００２３】
ロウ接合層６は、金のみからなるロウ材の他にも、種々のロウ材を用いることができる。
【００２４】
ロウ接合層６を端子３の第１の主面に接した第１タンタル層、第１タンタル層上の金層、金層上の第２タンタル層の三層としても構わない。ロウ接合層６を金層を挟んで第１タンタル層、第２タンタル層を設ける構成とした場合、第１タンタル層、第２タンタル層に特に差異を設ける必要はなく、両者の純度等は略同一である。またロウ接合層６の直径は、接続部材５の直径と同程度とすることが好ましい。ロウ接合層６の厚は、ロウ接合層６の直径を４ｍｍ以上６ｍｍ以下とし、第１タンタル層及び第２タンタル層の層厚をそれぞれ０．００１ｍｍとしたときに、金（Ａｕ）層の層厚が０．０５ｍｍを超え０．３ｍｍ未満であることが好ましい。金（Ａｕ）層の層厚が上記範囲から外れると接合強度が低くなるからである。また、ロウ接合層６の直径を４ｍｍ以上６ｍｍ以下とし、金（Ａｕ）層の厚みを０．１５ｍｍとしたときに、第１タンタル層及び第２タンタル層の層厚がそれぞれ０．００１ｍｍ以上０．０７ｍｍ未満であることが好ましい。第１タンタル層及び第２タンタル層の層厚が上記範囲から外れると接合強度が低くなるからである。
【００２５】
従来の接合構造の例を図１０（ａ）（ｂ）に比較例として示す。比較例では、セラミックス部材４の孔４ａ中の接続部材５が占める空間を除く部分にロウ接合層１０６が充填され、クリアランスがない半導体用サセプタ１０１の場合、クリアランスなく固定されているため、製造中もしくは使用時における温度サイクルで接続部材５とセラミックスの熱膨張差により応力が発生し、接続部材５の周囲のセラミックス部材４が破損する傾向があった。一方、実施形態にかかる半導体用サセプタ１１はクリアランス４ｂを備えるため、接続部材５が熱膨張した場合、クリアランス１４ｂにより熱応力が発生しにくいため、セラミックス部材１４の破損が生じない。また、実施形態にかかる半導体用サセプタは、クリアランス１４ｂの一部にロウ溜空間１４ｄを備える。ロウロウ溜空間１４ｄ及びロウ材６２は鍵の役割をするため（以下「キー効果」という）、ロウ溜空間１４ｄがない形態に比べて接続部材５の軸を中心に回す力に対するねじり破断強度がはるかに高い。
【００２６】
実施形態によれば、クリアランス１４ｂの一部のみがロウ材６２により満たされるため、接続部材５とセラミックス部材１４は孔１４ａの側面の一部でのみ強固に拘束され、接続部材５とセラミックス部材１４の間の大部分にクリアランス１４ｂが形成される。よって、図１０に示すようなクリアランス４ｂ全部をロウ接合層１０６で満たした場合に起きるセラミックス部材４の破壊は実施形態では生じない。
【００２７】
つまり実施形態は、図１０に示すような、孔４ａと同形状の断面形状の接続部材５を入れたものよりもはるかに高いねじり破断強度を有する。図１０のように、孔４ａと同形状の断面形状の接続部材５を入れた場合、孔４ａと接続部材５の間にクリアランス４ｂが発生する。図１０では円形状であるが、一部に突起がある形状の接続部材であっても、クリアランス４ｂが発生する。接続部材５が孔４ａの一部と接触している場合もあるが、接続部材５のねじる方向によっては、必ずクリアランス４ｂがあるため、ねじる方向を逆にすると破断する傾向がある。一方、実施形態では、接続部材５の溝５ａにねじ込んだねじを締めたり緩めたりした場合であっても、両方のねじる方向で略半円形状のロウ溜空間１４ｄにクリアランス１４ｂがないようにロウ材６２が満たされているので、キー効果により高強度のねじり破断強度を発揮する。
【００２８】
ロウ溜空間１４ｄは一箇所でも良いが、複数のロウ溜空間１４ｄを設けても構わない。例えば２もしくは４箇所に互いに対称になるようにロウ溜空間１４ｄを配置することにより更にねじり破断強度が高くなるからである。しかし、例えば５箇所以上に多くなると、必要なロウ材の量が多くなり、また、セラミックスに破断が生じる可能性が高くなるので好ましくない。なかでも、ロウ溜空間１４ｄは、孔１４aの側壁の互いに対向する位置に１組もしくは２組設けられていることが好ましく、孔１４aの側壁の互いに対向する位置に１組設けられていることが最も好ましい。
【００２９】
実施形態によれば、外部螺旋の螺合および取り外しに際しても信頼性が高く、高温でも使用できる信頼性の高い接合構造、この接合構造を有する半導体製造装置が提供される。
【００３０】
（半導体用サセプタ（接合構造）の製造方法）
（イ）図２に示すようなセラミックス部材１４の主面に平行にヒーター抵抗体２が埋設され、ヒーター抵抗体２に電気的に接するように端子３が埋設されたセラミックス部材１４を用意する。
【００３１】
（ロ）図３（ａ）（ｂ）に示すように、接続部材５を挿入した際に接続部材５が熱膨張可能に接続部材５の外径との間にクリアランス１４ｂが形成されるように、接続部材５の外径よりも大きい内径を備える孔１４ａを設ける。尚、図４（ａ）中の仮想線で示される第１空間１４ｃ（６）にロウ接合層６１が充填される。
【００３２】
（ハ）図４（ａ）（ｂ）に示すように、ドリルなどを用いてセラミックス部材１４の孔１４ａの外周の一部にロウ溜空間１４ｄを形成する。この場合、孔１４ａと同時にロウ溜空間１４ｄを形成してもよい。
【００３３】
（ニ）図５（ａ）（ｂ）に示すように、ロウ溜空間１４ｄを除いてシール部材１０をセラミックス部材１４上に配置し、そしてメタライズ処理を行なう。また接続部材５についてもロウ接合層６をはい上がらせたい部分を除いてメタライズ処理を行なうことが好ましい。メタライズ処理を行うことで、ロウ材が溶融したときにロウ溜空間１４ｄに這い上がり易くするためであるが、必ずしも必要ではない。また接続部材５については、ロウ接合層６をはい上がらせたい部分を除いて表面酸化処理を行なうことが好ましい。表面酸化処理によって、ロウ材が這い上がらなくなるので、クリアランス全体がロウ材で満たされるのを防ぐことができる。表面酸化処理に限らず、濡れ性の悪い物質を塗布することでもよいであろう。セラミックスへのメタライズ処理か、接続部材５への表面酸化処理のいずれかもしくは両方を行えば、ロウ材をロウ溜空間１４ｄにのみ這い上がらせることが出来る。
【００３４】
（ホ）図６に示すように、端子３の第１の主面（露出面）上の第１空間１４ｃにロウ接合層６を配置する。そしてロウ接合層６を介して接続部材５をセラミックス部材１４の孔１４ａ内に配置する。接続部材５と端子３の第１の主面を含む孔１４ａの底面間で区切られる第１空間１４ｃをロウ接合層６で充填する。その後、加熱してロウ接合層６を溶融させる。加熱温度は金の融点より２０℃程度高くまで加熱することが好ましい。ロウ接合層６の溶融を確認してから５分程度その温度に放置する。
【００３５】
（ヘ）図１に示すようにロウ接合層６が接続部材５の側面とロウ溜空間１４ｄの側面を選択的に這い上がることでロウ溜空間１４ｄが充填される。その後、加熱を止め自然冷却を行なう。接続部材５がロウ接合層６を介して端子３に接続される。
【００３６】
以上により、図１（ａ）（ｂ）に示す半導体用サセプタ１１が製造される。
【００３７】
（実施形態の変形例）
上記のように、本発明は実施形態によって記載したが、この開示の一部をなす論述及び図面はこの発明を限定するものであると理解すべきではない。この開示から当業者には様々な代替実施の形態、実施例及び運用技術が明らかとなろう。具体的には、ねじり破断強度を増加させるためには、以下のような構成としても構わない。
【００３８】
変形例１：図７（ａ）に示すセラミックス部材１４の主面に平行な断面形状が略半円形状のロウ溜空間１４ｄが、図７（ｂ）に示すようにセラミックス部材１４の孔１４ａの側壁の一部に設けられており、接続部材５が、ロウ溜空間１４ｄの一部を埋めるように、接続部材５の外周表面の一部に凸部５ｂを備える。凸部５ｂは、セラミックス部材１４の主面に平行な断面において、略半円形状を有する。ロウ材６２が、第１空間１４ｃに連続してロウ溜空間１４ｄの一部を充填するように構成してもよい。ここで、ロウ溜空間１４ｄ及び凸部５ｂは、嵌合によってカギ部を構成する。図７では凸部５ｂの部分以外の接続部材５の側面の表面を酸化処理してロウ材の濡れ性を悪くすることにより、ロウ材が接続部材の凸部５ｂ以外の側面に這い上がらないようになっている。
【００３９】
変形例２：図８（ａ）（ｂ）に示すように、接続部材５が、接続部材５の外周表面の一部に内側に切り込まれた切り欠き部５ｃを備え、セラミックス部材３４に取付けた際にロウ接合層６１の一部を構成するロウ材６２が第１空間３４ｃに連続して切り欠き部５ｃの一部を充填するように構成してもよい。
【００４０】
変形例３：図９（ｃ）に示すように、端子４３の第１の主面の表面に十文字（クロス）状に溝４３ａを切っておいてもよい。ロウ接合層６ａが溝４３ａに入り込むことでアンカー効果が得られ、ねじり破断強度が高まるからである。
【００４１】
また、実施形態にかかるサセプタ（接合構造）上に半導体基板を搭載して、半導体基板に処理を施す半導体製造装置が提供される。このように、本発明はここでは記載していない様々な実施の形態等を含むことは勿論である。したがって、本発明の技術的範囲は上記の説明から妥当な特許請求の範囲に係る発明特定事項によってのみ定められるものである。
【実施例】
【００４２】
（ねじり破断試験）
実施形態の記載に従い、表１に示す条件で、図１、図７〜図１１に示す半導体用サセプタを製造した。そして、トルクレンチで接続部材５をねじり、０．１Ｎ・ｍづつトルクを上昇させていき、ねじり破断トルクを測定した。その後、各半導体用サセプタについて２００℃での加熱と７００℃での加熱を１００サイクル行なった。そして上記と同様にしてねじり破断トルクを測定した。得られた結果をまとめて表１に示す。
【００４３】
【表１】
0005331490.tif 000002
【００４４】
参考例１、参考例２より、クリアランスを設けることでねじり破断トルクが幾分向上することが分かった。参考例１は、耐久試験後のねじり破断トルクが著しく低下しており、クリアランスがないためにセラミックスにクラックがはいっていた。また実施例１〜実施例４より、クリアランスに加えてロウ溜空間やアンカーを設けることで、キー効果とアンカー効果により、ねじり破断トルクが著しく向上することが分かった。耐久試験後のねじり破断トルクの低下もなかった。また実施例２、３より、ロウ溜空間に加えてカギ部や切り欠き部を設けることにより、さらにねじり破断トルクが向上することが分かった。
【符号の説明】
【００４５】
１：半導体用サセプタ
２：ヒーター抵抗体
３：端子
４：孔
５：接続部材
５ａ：溝
５ｂ：凸部
５ｃ：切り欠き部
６：ロウ接合層
【図１】
0005331490.tif 000003
【図２】
0005331490.tif 000004
【図３】
0005331490.tif 000005
【図４】
0005331490.tif 000006
【図５】
0005331490.tif 000007
【図６】
0005331490.tif 000008
【図７】
0005331490.tif 000009
【図８】
0005331490.tif 000010
【図９】
0005331490.tif 000011
【図１０】
0005331490.tif 000012
【図１１】
0005331490.tif 000013